"下記I群~IV群で示される二色性色素を各々の群から少なくとも1種ずつ含むことを特徴とする二色性色素組成物。式[I]~[IV]において、X1-X8は、それぞれ独立に下記式[a]で表される基を示す。また、アゾ基で連結されるベンゼン環および/またはナフタレン環は更に置換基を有していてもよい。式[a]において、Rは炭素数1~12のアルキル基または炭素数1~12のアルコキシ基であり、環Aおよび環Bは各々独立に置換基を有していてもよい1,4-フェニレン基または置換基を有していてもよいシクロヘキサン-1,4-ジイル基であり、Lは環状構造を含まない2価の連結基であり、pは0、1または2であり、qおよびrは各々独立に0または1である。pが2であるとき、2つの環Aは同一であっても異なっていてもよい。なお、式[a]に含まれる1,4-フェニレン基とシクロヘキサン-1,4-ジイル基の合計数が1または2であって、かつq=0であるとき、1,4-フェニレン基とシクロヘキサン-1,4-ジイル基とはいずれも環Aとみなす。pは1または2であることを特徴とする請求項1に記載の二色性色素組成物。式[a]において、Rが連結する環Aが、シクロヘキサン-1,4-ジイル基であることを特徴とする請求項1又は2に記載の二色性色素組成物。式[a]において、Rが炭素数2以上8以下の直鎖状アルキル基であることを特徴とする請求項1又乃至3の何れか1項に記載の二色性色素組成物。さらに下記V群で示される色素を少なくとも1種含むことを特徴とする請求項1~4の何れか1項に記載の二色性色素組成物。式[V]において、X9-X10は、それぞれ独立に下記式[a]で表される基を示し、Aは水素結合性置換基換基を示す。また、アゾ基で連結されるベンゼン環および/またはナフタレン環は更に置換基を有していてもよい。式[a]において、Rは炭素数1~12のアルキル基または炭素数1~12のアルコキシ基であり、環Aおよび環Bは各々独立に置換基を有していてもよい1,4-フェニレン基または置換基を有していてもよいシクロヘキサン-1,4-ジイル基であり、Lは環状構造を含まない2価の連結基であり、pは0、1または2であり、qおよびrは各々独立に0または1である。pが2であるとき、2つの環Aは同一であっても異なっていてもよい。なお、式[a]に含まれる1,4-フェニレン基とシクロヘキサン-1,4-ジイル基の合計数が1または2であって、かつq=0であるとき、1,4-フェニレン基とシクロヘキサン-1,4-ジイル基とはいずれも環Aとみなす。請求項1~5項の何れか1項に記載の二色性色素組成物とホスト液晶を含むことを特徴とするゲストホスト型液晶組成物。ホスト液晶がフッ素系液晶であることを特徴とする請求項6に記載の液晶組成物。請求項6または7に記載のゲストホスト型液晶組成物を、少なくとも一方が透明な1対の電極基板間に挟持してなることを特徴とする液晶素子。しかし、特許文献1に提案されている二色性色素組成物を含むゲストホスト型液晶組成物は、本発明者らの評価によると、二色比としてはまだ十分な値ではなく、コントラスト比の低下を招いていた。特に、本発明者らの検討によれば、上記二色性色素は、特に重要な可視光波長域である500~650nmでの二色比の点で、更なる改善が求められるものであった。本発明は、上記実情に鑑みてなされたものであって、広い波長領域において高い二色比を示すゲストホスト型液晶組成物を提供しうる二色性色素組成物を提供を提供することを目的とする。中でも、重要な可視光波長域である500~650nmでの二色比の優れたゲストホスト型液晶組成物を提供しうる二色性色素組成物を提供することを目的とする。更に、該二色性色素組成物を含む液晶組成物、及び、液晶を提供することを目的とする。本発明者らは、ゲストホスト型表示素子のコントラスト比、特に、広い波長領域において高い二色比を示すゲストホスト型液晶組成物に用いられる二色性色素組成物を提供すべく鋭意検討した結果、特定の分子構造を有する少なくとも4種の二色性色素を用いることにより、ゲストホスト型液晶組成物の二色比が良好になることを見出し、本発明に至った。中でも、上記特定の分子構造を有する少なくとも4種の二色性色素を含む二色性色素組成物をフッ素系液晶材料と組み合わせることにより、ゲストホスト型液晶組成物の二色比が良好になることを見出した。即ち、本発明は以下を要旨とする。[1]下記I群~IV群で示される二色性色素を各々の群から少なくとも1種ずつ含むことを特徴とする二色性色素組成物。式[I]~[IV]において、X1~X8は、それぞれ独立に下記式[a]で表される基を示す。X1~X8が有する一般式[a]で表される基は互いに同一であっても異なっていてもよい。また、アゾ基で連結されるベンゼン環および/またはナフタレン環は更に置換基を有していてもよい。式[a]において、Rは炭素数1~12のアルキル基または炭素数1~12のアルコキシ基であり、環Aおよび環Bは各々独立に置換基を有していてもよい1,4-フェニレン基または置換基を有していてもよいシクロヘキサン-1,4-ジイル基であり、Lは2価の連結基であり、pは0または1または2であり、qおよびrは各々独立に0または1である。pが2であるとき、2つの環Aは同一であっても異なっていてもよい。なお、式[a]に含まれる1,4-フェニレン基とシクロヘキサン-1,4-ジイル基の合計数が1または2であって、かつq=0であるとき、1,4-フェニレン基とシクロヘキサン-1,4-ジイル基とはいずれも環Aとみなす。2pが1または2であることを特徴とする上記1の二色性色素組成物。3式[a]において、Rが連結する環Aが、シクロヘキサン-1,4-ジイル基であることを特徴とする上記1及び2に記載の二色性色素組成物。4式[a]において、Rが炭素数2以上8以下の直鎖状アルキル基であることを特徴とする1~3の何れかに記載の二色性色素組成物。5さらに下記V群で示される色素を少なくとも1種含むことを特徴とする1~4の何れかに記載の二色性色素組成物。式[V]において、X9~X10は、それぞれ独立に下記式[a]で表される基を示し、Aは水素結合性置換基換基を示す。また、アゾ基で連結されるベンゼン環および/またはナフタレン環は更に置換基を有していてもよい。式[a]において、Rは炭素数1~12のアルキル基または炭素数1~12のアルコキシ基であり、環Aおよび環Bは各々独立に置換基を有していてもよい1,4-フェニレン基または置換基を有していてもよいシクロヘキサン-1,4-ジイル基であり、Lは環状構造を含まない2価の連結基であり、pは0、1または2であり、qおよびrは各々独立に0または1である。pが2であるとき、2つの環Aは同一であっても異なっていてもよい。なお、式[a]に含まれる1,4-フェニレン基とシクロヘキサン-1,4-ジイル基の合計数が1または2であって、かつq=0であるとき、1,4-フェニレン基とシクロヘキサン-1,4-ジイル基とはいずれも環Aとみなす。[6]上記1~5の何れかに記載の二色性色素組成物とホスト液晶を含むことを特徴とするゲストホスト型液晶組成物。[7]ホスト液晶がフッ素系液晶であることを特徴とする上記6に記載の液晶組成物。8上記6又は7に記載のゲストホスト型液晶組成物を、少なくとも一方が透明な1対の電極基板間に挟持したことを特徴とする液晶素子。本発明によれば、450-600nm、更には400-650nmの波長領域において高い二色比を有するゲストホスト型液晶組成物を提供しうる二色性色素組成物、該二色性色素組成物を含むゲストホスト型液晶組成物、及び液晶が提供される。特に、本発明の二色性色素組成物は、重要な可視光波長域である500~650nmでの二色比に優れるとの効果を有する。以下、本発明の実施の形態を具体的に説明するが、本発明は、以下の実施の形態に限定されるものではなく、その要旨の範囲内で種々に変更して実施することができる。本発明の液晶組成物は、上記I群~IV群、あるいは上記I群~V群で示される二色性色素の組み合わせにより効果を奏するものである。[I.二色性色素組成物][I-1:二色性色素]本発明の二色性色素組成物に含まれる二色性色素I群~IV群、及びは、二色性色素I群~IV群を含む本発明の二色性色素組成物に含まれる好ましい二色性色素群Vは、それぞれ下記式I~Vで示される。式[I]~[V]において、X1~X10は、それぞれ独立に下記式[a]で表される基を示し、Aは水素結合性置換基を示す。また、アゾ基で連結されるベンゼン環および/またはナフタレン環は更に置換基を有していてもよい。式[a]において、Rは炭素数1~12のアルキル基または炭素数1~12のアルコキシ基であり、環Aおよび環Bは各々独立に置換基を有していてもよい1,4-フェニレン基または置換基を有していてもよいシクロヘキサン-1,4-ジイル基であり、Lは2価の連結基であり、pは0、1または2であり、qおよびrは各々独立に0または1である。pが2であるとき、2つの環Aは同一であっても異なっていてもよい。なお、式[a]に含まれる1,4-フェニレン基とシクロヘキサン-1,4-ジイル基の合計数が0、1または2であって、かつq=0であるとき、1,4-フェニレン基とシクロヘキサン-1,4-ジイル基とはいずれも環Aとみなす。<一般式[I]の基本構造>一般式[I]の二色性アゾ色素は、2ケのベンゼン環がアゾ基で連結し、アミノ基を有する上記骨格のモノアゾ色素であることで、通常、黄色を呈するものである。<一般式[II]の基本構造>一般式[II]の二色性アゾ色素は、ベンゼン環とナフタレン環がアゾ基で連結し、ベンゼン環にアミノ基を有する上記構造のジスアゾ色素であることで、通常、黄色を呈するものである。<一般式[III]の基本構造>一般式[III]の二色性アゾ色素は、ベンゼン環とナフタレン環がアゾ基で連結し、ベンゼン環にアミノ基を有する上記構造のジスアゾ色素であることで、通常、黄色を呈するものである。<一般式[IV]の基本構造>一般式[IV]の二色性アゾ色素は、1ケのベンゼン環と3つのナフタレン環がアゾ基で連結し、両末端のナフタレン環がアミノ基を有する上記構造のトリスアゾ色素であることで、通常、青色を呈するものである。<一般式[V]の基本構造>一般式[V]の二色性アゾ色素は、1ケのベンゼン環、硫黄原子及び窒素原子を有する1ケの縮合複素環、並びに、1ケのナフタレン環がアゾ基で連結し、末端のナフタレン環がアミノ基を有する上記構造のジスアゾ色素であることで、通常、青色を呈するものである。<X1~X10について>一般式[I]~[IV]において、X1~X10は、それぞれ独立に下記式[a]で表される基を示す。式[a]において、Rは炭素数1~12のアルキル基または炭素数1~12のアルコキシ基であり、環Aおよび環Bは各々独立に置換基を有していてもよい1,4-フェニレン基または置換基を有していてもよいシクロヘキサン-1,4-ジイル基であり、Lは環状構造を含まない2価の連結基であり、pは0、1または2であり、qおよびrは各々独立に0または1である。pが2であるとき、2つの環Aは同一であっても異なっていてもよい。なお、式[a]に含まれる1,4-フェニレン基とシクロヘキサン-1,4-ジイル基の合計数が0、1または2であって、かつq=0であるとき、1,4-フェニレン基とシクロヘキサン-1,4-ジイル基とはいずれも環Aとみなす。Rについて式[a]において、Rは炭素数1~12のアルキル基または炭素数1~12のアルコキシ基である。炭素数1~12のアルキル基の例としては、メチル基、エチル基、プロピル基、ブチル基、ペンチル基、オクチル基、ドデシル基などの直鎖状もしくは分岐鎖状のものが挙げられる。炭素数1~12のアルコキシ基の例としては、メトキシ基、エトキシ基、プロポキシ基、ブトキシ基、ペントキシ基、オクトキシ基等の直鎖状もしくは分岐鎖状のものが挙げられる。二色比の点から好ましくは、炭素数2~8の直鎖アルキル基または炭素数2~8の直鎖アルコキシ基であり、更に好ましくは炭素数3~8の直鎖アルキル基または炭素数3~8の直鎖アルコキシ基であり、炭素数3~8の直鎖アルキル基が特に好ましい。環Aおよび環Bについて環Aおよび環Bは各々独立に置換基を有していてもよい1,4-フェニレン基または置換基を有していてもよいシクロヘキサン-1,4-ジイル基である。環Aおよび環Bの1,4-フェニレン基またはシクロヘキサン-1,4-ジイル基が有していてもよい置換基としては、二色比を低下させないものであれば特に制限はなく、例えばメチル基;メトキシ基;フッ素原子、塩素原子、臭素原子等のハロゲン原子;およびモノフルオロメチル基、ジフルオロメチル基、トリフルオロメチル基等のフルオロメチル基が挙げられる。二色比の点から好ましくは、メチル基、メトキシ基、フルオロメチル基であり更に好ましくは、メチル基、メトキシ基、トリフルオロメチル基である。尚、環Aの内、置換基Rが連結する環Aは、シクロヘキサン-1,4-ジイル基であるのが、ホスト液晶への溶解性の点で好ましい。LについてLは2価の連結基であり、環状構造を含まない。Lの2価の連結基としては、二色比を低下させないものであれば特に制限はなく、任意のものが用いられるが、連結方向の構成原子数が1~4であることが好ましい。具体的には、アルキレン基、アルケニレン基、アルキニレン基、アルキレンオキシ基-アルキレン-O-、オキシアルキレン基-O-アルキレン-、エステル基カルボニルオキシ基但し、オキシ基が環Bに結合する、オキシカルボニル基但し、オキシ基が環Aに結合する、あるいはそれらを組み合わせた基が挙げられる。アルキレン基としては、メチレン基、エチレン基、プロピレン基、イソプロピレン基、ブチレン基、イソブチレン基、sec-ブチレン基、tert-ブチレン基等の炭素数1~4の直鎖状又は分岐状のアルキレン基が挙げられ、アルケニレン基としては、ビニレン基、プロペニレン基、イソプロペニレン基、ブテニレン基、イソブテニレン基、sec-ブテニレン基、tert-ブテニレン基等の炭素数2~4の直鎖状又は分岐状のアルケニレン基が挙げられ、アルキニレン基としては、エチニレン基、プロピニレン基、イソプロピニレン基、ブチニレン基、イソブチニレン基、sec-ブチニレン基、tert-ブチニレン基等の炭素数2~4の直鎖状又は分岐状のアルキニレン基が挙げられ、アルキレンオキシ基としては、メチレンオキシ基、エチレンオキシ基の炭素数1~4のアルキレンオキシ基が、オキシアルキレン基としては、オキシメチレン基、オキシエチレン基等の炭素数1~4のオキシアルキレン基が挙げられ、エステル基としては、オキシカルボニル基、メチレンオキシカルボニル基、エチレンオキシカルボニル基、プロピレンオキシカルボニル基、イソプロピレンオキシカルボニル基、tert-ブチレンオキシカルボニル基等のアルキレン基で置換されていてもよいオキシカルボニル基及びカルボニルオキシ基、メチレンカルボニルオキシ基等のアルキレン基で置換されていてもよいカルボニルオキシ基が挙げられる。この中でも、連結方向の構成原子数が2であるものがさらに好ましく、例えば、エチレン基、ビニレン基、エチニレン基、オキシカルボニル基、カルボニルオキシ基、メチレンオキシ基、又はオキシメチレン基が好ましい。もっとも好ましいのは、-CH2O-基、-OCH2-基または-C≡C-基である。p、q、rについてpは0、1または2であり、高コントラスト化や液晶への溶解性の点から1または2が好ましい。但し、色素が一般式Vの場合は、pは0又は1が好ましい。qおよびrは各々独立に0または1である。pが2であるとき、2つの環Aは同一であっても異なっていてもよい。なお、式[a]に含まれる1,4-フェニレン基とシクロヘキサン-1,4-ジイル基の合計数prが1または2であって、かつq=0であるとき、1,4-フェニレン基とシクロヘキサン-1,4-ジイル基とはいずれも環Aとみなす。X1~X10の好適構造の例以下に、X1~X10の好適構造の例を挙げる。上記構造において、R1~R14はそれぞれ独立に、炭素数1~12のアルキル基または炭素数1~12のアルコキシ基を示す。炭素数1~12のアルキル基または炭素数1~12のアルコキシ基の具体例としては、前述のRの具体例として示したものが挙げられる。R1~R14としては、炭素数3~8の直鎖アルキル基または炭素数3~8の直鎖アルコキシ基が好ましく、炭素数3~8の直鎖アルキル基がさらに好ましい。式中の1,4-シクロヘキシリデン基は、シス体でもトランス体でもそれらの混合物でも良いが、トランス体が好ましい。以下に、上記X1~X10の好適構造のうち、X1~X10各々において特に好適に用いられる構造を示す。一般式[I]の置換基X1としては、化合物の製造法、安定性、二色比、ホスト液晶への溶解性等の点から、p=1または2、かつq=r=0であるものが好ましく、中でも以下の置換基が好ましい。一般式[I]の置換基X2としては、化合物の製造法、安定性、二色比、ホスト液晶への溶解性等の点から、p=2または3、かつq=r=0であるもの、またはp=2、かつq=r=1であるものが好ましく、中でも以下の置換基が好ましい。一般式[II]の置換基X3としては、化合物の製造法、安定性、二色比、ホスト液晶への溶解性等の点から、p=1または2、かつq=r=0であるものが好ましく、中でも以下の置換基が好ましい。一般式[II]の置換基X4としては、化合物の製造法、安定性、二色比、ホスト液晶への溶解性等の点から、p=1、2または3、かつq=r=0であるものが好ましく、中でも以下の置換基が好ましい。一般式[III]の置換基X5としては、化合物の製造法、安定性、二色比、ホスト液晶への溶解性等の点から、p=1~3、かつq=r=0であるもの、またはp=2、かつq=r=1であるものが好ましく、中でも以下の置換基が好ましい。一般式[III]の置換基X6としては、化合物の製造法、安定性、二色比、ホスト液晶への溶解性等の点から、p=1~3、かつq=r=0であるものが好ましく、中でも以下の置換基が好ましい。一般式[IV]の置換基X7およびX8、としては、化合物の製造法、安定性、二色比、ホスト液晶への溶解性等の点から、p=2または3、かつq=r=0であるもの、またはp=2、かつq=r=1であるものが好ましく、中でも以下の置換基が好ましい。尚、X7とX8は同一でも異なっても良いが、同一である方が合成が容易で好ましい。一般式[V]の置換基X9およびX10、としては、化合物の製造法、安定性、二色比、ホスト液晶への溶解性等の点から、p=1又は2、q=0又は1、かつr=0であるもの、またはp=q=r=0であるものが好ましく、中でも以下の置換基が好ましい。尚、X9とX10は同一でも異なっても良い。尚、上記の好ましい置換基X1~X10の例示におけるR1~R14は、炭素数2~8のアルキル基または炭素数2~8のアルコシキシ基である。<アゾ基で連結されるベンゼン環および/またはナフタレン環が有していてもよい置換基について>一般式[I]~[V]において、アゾ基で連結されるベンゼン環および/またはナフタレン環は更に置換基を有していてもよい。このような置換基としては、二色性色素の性能を妨げるものでなければ特に制限はなく、例えばメチル基;メトキシ基;フッ素原子、塩素原子、臭素原子等のハロゲン原子;およびモノフルオロメチル基、ジフルオロメチル基、トリフルオロメチル基等のフルオロメチル基が挙げられる。二色比の点から好ましくは、メチル基、メトキシ基、トリフルオロメチル基である。<一般式VにおけるAについて>Aは水素結合性置換基を示す。水素結合性置換基は、分子間や分子内において水素結合を形成しうる置換基であれば特に限定されず、例えば、窒素、酸素、硫黄、ハロゲンなどと水素結合を形成しうる水素を最低1つ有する置換基が挙げられ、かかる水素は、通常、脂肪族炭素と結合している水素原子よりも電子密度が低いものである。このような水素を有するAで表される水素結合性置換基としては、例えば、-NH2、アルキルアミノ基、-SH、-OH、カルボアミド基、-NH-C=RNH2Rは酸素原子またはイミノ基を表す。、-NH-COCF3、スルホンアミド基などが挙げられ、中でも-OH基が特に好ましい。<二色性色素の具体例>以下に本発明で使用できる各郡の色素の例をまとめて示すが、本発明の要旨を超えない限り、これらに限定されるものではない。I群左から順に、後述の式[b]で表される任意の部分構造と、後述の式[d]で表される任意の部分構造と、後述の式[c]で表される任意の部分構造の3つの部分構造が任意の組み合わせで結合した全ての構造II群左から順に式[b]で表される部分構造と、式[e]で表される任意の部分構造と、式[c]で表される任意の部分構造の3つの部分構造が任意の組み合わせで結合した全ての構造III群左から順に後述の式[b]で表される任意の部分構造と、後述の式[f]で表される任意の部分構造と、後述の式[c]で表される任意の部分構造の3つの部分構造が任意の組み合わせで結合した全ての構造IV群左から順に後述の式[c]で表される任意の部分構造と、後述の式[g]で表される任意の部分構造と、後述の式[c]で表される任意の部分構造の3つの部分構造が任意の組み合わせで結合した全ての構造V群左から順に後述の式[b]で表される任意の部分構造と、後述の式[h]で表される任意の部分構造と、後述の式[b]で表される任意の部分構造の3つの部分構造が任意の組み合わせで結合した全ての構造部分構造[b]式中、Rはそれぞれ独立にメチル基、エチル基、プロピル基、イソプロピル基、ブチル基、イソブチル基、s-ブチル基、t-ブチル基、ペンチル基、イソペンチル基、ネオペンチル基、ヘキシル基、ヘプチル基、オクチル基、2-エチルヘキシル基、ノニル基、デシル基、ウンデシル基、ドデシル基、メトキシ基、エトキシ基、プロポキシ基、イソプロポキシ基、ブトキシ基、イソブトキシ基、s-ブトキシ基、t-ブトキシ基、ペンチルオキシ基、イソペンチルオキシ基、ネオペンチルオキシ基、ヘキシルオキシ基、ヘプチルオキシ基、オクチルオキシ基、2-エチルヘキシルオキシ基、ノニルオキシ基、デシルオキシ基、ウンデシルオキシ基、ドデシルオキシ基を示す部分構造[c]式中、Rはそれぞれ独立にメチル基、エチル基、プロピル基、イソプロピル基、ブチル基、イソブチル基、s-ブチル基、t-ブチル基、ペンチル基、イソペンチル基、ネオペンチル基、ヘキシル基、ヘプチル基、オクチル基、2-エチルヘキシル基、ノニル基、デシル基、ウンデシル基、ドデシル基、メトキシ基、エトキシ基、プロポキシ基、イソプロポキシ基、ブトキシ基、イソブトキシ基、s-ブトキシ基、t-ブトキシ基、ペンチルオキシ基、イソペンチルオキシ基、ネオペンチルオキシ基、ヘキシルオキシ基、ヘプチルオキシ基、オクチルオキシ基、2-エチルヘキシルオキシ基、ノニルオキシ基、デシルオキシ基、ウンデシルオキシ基、ドデシルオキシ基を示す部分構造[d]部分構造[e]部分構造[f]部分構造[g]部分構造h<二色性色素の合成方法>一般式[I]~Vで表されるアゾ系二色性色素は、既知の方法で製造できるが、例えば下記の文献が参考になる。DichroicDyesforLiquidCrystalDisplayA.V.Ivashchenko著、CRC社、1994年およびこれに引用されている文献総説合成染料堀口博著、三共出版、1968年およびこれに引用されている文献特開2009-007485号公報特開2009-007486号公報特開2000-239664号公報一般式の色素の左側合成手法米国特許第2365345号一般式Vの色素の右側合成手法以上に説明した一般式[I]~[V]で表されるアゾ系二色性色素のうち、一般式[I]で表される色素は通常黄色、一般式[II]で表される色素は通常黄色、一般式[III]で表される色素は通常赤色、一般式[IV]およびVで表される色素は通常青色である。[I-2:二色性色素組成物]本発明の二色性色素組成物は、上述の一般式[I]~[IV]で示されるI群~IV群の各群から、少なくとも1種ずつの二色性色素を含むことを特徴とし、好ましくは、更に一般式[V]で示されるV群の二色性色素の少なくとも1種を含有する。<組成>I群、II群、III群、IV群およびV群で表される各色素群の使用量は、得ようとする色相によって適宜選択されるが、特に500nm~650nmの波長領域で平坦な吸収を得ようとする場合には、全色素量を100重量部とした場合、I群色素5~35重量部、II群色素5~35重量部、III群色素5~35重量部、IV群色素5~50重量部、及びV群色素を使用する場合には、5~25重量部の割合で使用することが好ましく、更に好ましくは、I群色素10~25重量部、II群色素10~25重量部、III群色素10~25重量部、IV群色素20~45重量部、及びV群色素を使用する場合には、10~20重量部の割合で使用される。又、I群色素1重量部に対してII群色素が0.2~5重量部、III群色素が0.1~3重量部、IV群色素が0.3~7重量部、V群色素0.2~5重量部であることが好ましく、特にI群色素1重量部に対してII群色素が0.5~3重量部、III群色素が0.2~2重量部、IV群色素が1~4重量部、V群色素0.5~2重量部であることが好ましい。<その他の成分>本発明の二色性色素組成物には、本発明の効果を損なわない範囲でその他の成分を含んでいてもよい。そのような色素としては、二色比の高い二色性色素が好ましいが、例えば下記VI群またはVII群で示される色素があげられる。VI群:式[VI]で表されるアゾ系二色性色素式中、X11およびX12はそれぞれ独立に前記一般式aで表される置換基を示す。また、アゾ基で連結されるベンゼン環および/またはナフタレン環は更に置換基を有していてもよい。式[VI]において、X11およびX12の置換基としては、化合物の製造法、安定性、二色比、ホスト液晶への溶解性等の観点から選択することができる。X11およびX12の具体例としては、例えば前述の式[I]~[V]においてX1~X10で定義された置換基が挙げられる。また、式[VI]において、アゾ基で連結されるベンゼン環および/またはナフタレン環が、更に有していてもよい置換基としては、前述の式[I]~[V]においてアゾ基で連結されるベンゼン環および/またはナフタレン環が有していてもよい置換基として例示したものが挙げられる。VI群色素の具体例を以下に挙げる。VII群:式[VII]で表されるアゾ系二色性色素式中、X13およびX14は前記一般式aで表される置換基を示す。また、アゾ基で連結されるベンゼン環および/またはナフタレン環は更に置換基を有していてもよい。式VII]において、X13およびX14の置換基としては、化合物の製造法、安定性、二色比、ホスト液晶への溶解性等の観点から選択することができる。X13およびX14の具体例としては、前述の式[I]~[V]においてX1-X10で定義された置換基が挙げられる。また、式VII]において、アゾ基で連結されるベンゼン環および/またはナフタレン環が、更に有していてもよい置換基としては、前述の式[I]~[V]においてアゾ基で連結されるベンゼン環および/またはナフタレン環が有していてもよい置換基として例示したものが挙げられる。VII群色素の具体例を以下に挙げる。なお、本発明の効果を損なわないためには、I群~V群の二色性色素の合計量がVI群、VII群等のその他の色素も含めた二色性色素組成物総量に対して10重量以上、中でも50重量以上であることが好ましい。[II.液晶組成物]本発明の液晶組成物は、上述の本発明の二色性色素組成物と、ホスト液晶材料を含むことを特徴とするゲストホスト型液晶組成物である。[II-1:ホスト液晶]本発明のゲストホスト型液晶組成物に用いるホスト液晶材料としては、以下に示す一般式VIII]~一般式[XII]で表される液晶化合物を主成分とするNp型液晶材料、Nn型液晶材料が挙げられる。各式中、環Gはシクロヘキサン環、ベンゼン環、ジオキサン環、ピリミジン環を表し、nは1~3の整数を表す。-Z-は、単結合、-COO-、-CH2CH2-、-CH=CH-、または-C≡C-を表す。R21はフッ素原子、塩素原子等のハロゲン原子;炭素数1~7の置換アルキル基、炭素数1~7の置換アルコキシ基、炭素数1~7の置換アルケニル基;または前記置換アルキル基、前記置換アルコキシ基および前記置換アルケニル基を置換基として有する、置換シクロヘキシル基または置換フェニル基を表す。なお、前記置換アルキル基、前記置換アルコキシ基および前記置換アルケニル基が有する置換基は、フッ素原子、塩素原子等のハロゲン原子である。R22、R23は、それぞれ独立に、水素原子;フッ素原子、塩素原子等のハロゲン原子を表す。R25、R26は、それぞれ独立に、シアノ基;フッ素原子、塩素原子等のハロゲン原子を表す。R20、R24、R27、R28、R29、R30、R31は、それぞれ独立に、炭素数1~10のアルキル基、炭素数1~10のアルコキシ基、炭素数1~10のアルコキシアルキル基、炭素数1~10のアルケニル基を表す。なお、本発明のゲストホスト型液晶組成物に用いるホスト液晶材料は、好ましくは以下の特性を有する。NI点ネマチック相-等方性液体相転移温度NI点が60°C以上、好ましくは80°C以上であり、また、130°C以下、好ましくは110°C以下である。一般にNI点が過度に低いと動作温度範囲が狭くなる。過度に高いとホスト液晶の粘度増大を招きやすく、応答性能が低下する。誘電率異方性ΔεΔεの絶対値が2以上、好ましくは3以上であり、また、20以下、好ましくは10以下である。一般にΔεが過度に低いと高い駆動電圧が必要となる。過度に高いとホスト液晶の粘度増大を招きやすく、応答性能が低下する。更に上記の液晶化合物にはコレステリルノナノエートのような光学活性物質、紫外線吸収剤、酸化防止剤等の添加物を含有しても良い。また、本発明の二色性色素組成物は、フッ素系化合物を含むホスト材料との組み合わせにおいて、特に良好な二色性比を有する。[II-2:組成]本発明の液晶組成物は、前記I群、II群、III群及びIVの各々の群から選ばれる少なくとも1種ずつの二色性色素、好ましくは、更にV群の少なくとも1種の二色性色素、またはこれらを含む本発明の二色性色素組成物を、上記のホスト液晶化合物に、公知の方法に従って溶解させることにより、容易に調製することができる。この際、本発明の二色性色素組成物は1種を用いても、2種以上を用いてもよい。I群、II群、III群、IV群およびV群で表される各色素群の使用量は、得ようとする色相によって適宜選択されるが400~600nm、特に500nm~650nmの波長領域で平坦な吸収を得ようとする場合には、全色素量を100重量部とした場合、I群色素5~35重量部、II群色素5~35重量部、III群色素5~35重量部、IV群色素5~50重量部、V群色素5~25重量部の割合で使用することが好ましく、I群色素1重量部に対してII群色素が0.2~5重量部、III群色素が0.1~3重量部、IV群色素が0.3~7重量部、V群色素0.2~5重量部であることが好ましい。二色性色素の全使用量はホスト液晶材料に対して通常0.1重量以上、好ましくは0.2重量以上であり、また通常15重量以下、好ましくは5重量以下である。二色性色素の全使用量がホスト液晶材料に対して過度に少ないと、着色時の色濃度が低下し、過度に多いと、液晶の粘性に影響し駆動特性が悪化する傾向がある。本発明の二色性色素組成物を2種以上用いる場合には、その合計量が上記範囲内となるようにする。本発明のゲストホスト型液晶組成物は、このような割合で、液晶組成物と二色性色素および各種添加剤を振とう等の操作により混合、溶解させることによって容易に得ることができる。なお、本発明の液晶組成物は、本発明の効果を損なわない範囲で、本発明に係る前記I~V群の二色性色素以外の他の二色性色素を含んでいてもよい。この場合、本発明に係る前記I~V群の二色性色素と他の二色性色素の合計量が上記範囲内となるようにする。また、前記I~V群の二色性色素の合計量が、二色性色素の全使用量に占める割合が10重量以上、好ましくは50重量以上であることが好ましい。本発明のゲストホスト型液晶組成物が、本発明に係る前記I~V群の二色性色素以外に含んでいてもよい色素としては、二色比の高い二色性色素が好ましいが、例えば前記VI群またはVII群で示される色素があげられる。[II-3:特性]二色比このように調整されたゲストホスト型液晶組成物は、400nm~650nmの波長範囲、更に、450nm~600nm、特に500nm~650nmにおいて高い二色比を示す。ここで二色比とは、液晶組成物を液晶セルに注入後、電圧印加により液晶組成物の配向を変化させた際の吸光度の比を言い、次式で計算される。二色比=A///A⊥A⊥垂直配向時の吸光度A//水平配向時の吸光度本発明のゲストホスト型液晶組成物の二色比は、通常13.5以上、好ましくは14.5以上である。このように調製された本発明のゲストホスト型液晶組成物は、少なくとも一方が透明な1対の電極基板間に挟持させることにより、例えば、液晶デバイスハンドブック、日本学術振興会第142委員会編、日刊工業新聞社発行、第315頁から第329頁等に記載されているHeilmeier型ゲストホスト、相転移型ゲストホスト等のゲストホスト効果を応用した各種液晶素子を構成することができる。このように、本発明では、液晶素子のモードは種々のものが使用可能であるが、ネマティック液晶組成物中に光学活性物質を加えることにより得られる相転移モードでは、偏光板を用いなくてもコントラスト比が高く表示が明るいため、反射型液晶表示素子としては特に好ましい。以下に、実施例により本発明の実施態様を説明するが、本発明はその要旨を超えない限り、これらに限定されるものではない。なお、以下において、ゲストホスト型液晶組成物および液晶素子の評価は次の方法により行った。<液晶素子の作製>以下の実施例、比較例に示す組成で室温下において調製されたゲストホスト型液晶組成物を、液晶セルに注入し、液晶素子を作製した。用いた液晶セル用の基板は、ITO透明電極層が形成されたガラス基板厚み1.1mmであり、セルギャップ12μmで、エポキシ樹脂シール付きであり、一対の基板の対向面には、垂直配向用のポリイミド配向膜が形成されたものである。<二色比の評価>上記素子の各々において、電圧無印加時と20V印加時の透過率を実施例1~4は分光光度測定器日立製作所製、U-3100、商品名を用いて測定し、実施例5,6及び比較例2は分光光度測定器日立製作所製、U-4100、商品名を用いて測定した。各波長での二色比電圧20V印加時の吸光度/電圧無印加時の吸光度をもとめた。なお、液晶セルの配向ムラ等に起因する個体差による測定値の誤差を減少させるため、実施例5,6及び比較例2では素子を3個作成して測定を実施した。また、電圧印加は1kHz矩形波を使用した。また、実施例1~6および比較例1、2で用いた色素1~11の分子構造は以下の通りである。なお、色素1~12と本発明の一般式I~Vの関係、置換基X1~X10及び式aとの関係を下記表-Aに示す。[実施例1]下記配合の二色性色素組成物1を、フッ素系化合物を主成分とするNn型液晶混合物で、NI点が90°CでΔεが-4.2のもの100gに溶解させて液晶組成物1を調製した。<色素組成物1配合>色素1I群0.1301g色素2VI群0.0235g色素3II群0.1271g色素4III群0.083g色素6IV群0.1194g色素7IV群0.1271gこの液晶組成物1を用いて上記の方法により素子を作製して、二色比を求めた結果を、表-1に示した。[実施例2]下記配合の二色性色素組成物2をフッ素系化合物を主成分とするNn型液晶混合物で、NI点が90°CでΔεが-4.2のもの100gに溶解させて液晶組成物2を調製した。<色素組成物2配合>色素1I群0.134g色素2VI群0.024g色素3II群0.131g色素4III群0.0856g色素6IV群0.1113g色素7IV群0.1156g色素8VII群0.0248gこの液晶組成物2を用いて上記の方法により素子を作製して、二色比を求めた結果を、表-1に示した。[実施例3]下記配合の二色性色素組成物3をフッ素系化合物を主成分とするNn型液晶混合物で、NI点が90°CでΔεが-4.2のもの100gに溶解させて液晶組成物3を調製した。<色素組成物3配合>色素1I群0.2g色素2VI群0.045g色素3II群0.245g色素4III群0.16g色素6IV群0.46gこの液晶組成物3を用いて上記の方法により素子を作製して、二色比を求めた結果を、表-1に示した。[実施例4]下記配合の二色性色素組成物4をフッ素系化合物を主成分とするNn型液晶混合物で、NI点が90°CでΔεが-4.2のもの100gに溶解させて液晶組成物4を調製した。<色素組成物4配合>色素1I群0.25g色素2VI群0.045g色素3II群0.245g色素5III群0.28g色素7IV群0.45gこの液晶組成物4を用いて上記の方法により素子を作製して、二色比を求めた結果を、表-1に示した。[比較例1]特開2008-179670号公報の請求項内の組成下記配合の二色性色素組成物5をフッ素系化合物を主成分とするNn型液晶混合物で、NI点が90°CでΔεが-4.2のもの100gに溶解させて液晶組成物5を調製した。<色素組成物5配合>色素90.0958g色素3II群0.1277g色素100.1064g色素110.1277g色素8VII群0.1702gこの液晶組成物5を用いて上記の方法により素子を作製して、二色比を求めた結果を、表-1に示した。表-1より、実施例1~4の色素組成物が450nm~600nmの波長全域にわたって高い二色比を示すことが分かった。中でも実施例2~4は、全波長域にわたって二色比14.5以上を示した。一方、比較例1の色素組成物は、450nm~600nm波長域、中でも500nm~600nm波長域における二色比が、実施例1~4に比べて明らかに低いことが分かった。[実施例5]実施例1の二色性色素組成物1と同じ配合比で調製した二色性色素組成物6を用いた以外実施例1と同様にして液晶組成物6を調製した。この液晶組成物6を用いて上記の方法により素子を3素子作製して、二色比を計3回測定し、そのうちの値が近いものの2つの値の平均値を表-2に示した。[実施例6]二色性色素組成物1に代えて下記配合の二色性色素組成物7を用いた以外実施例1と同様にして液晶組成物7を調製した<色素組成物7配合>色素1I群0.204g色素2VI群0.037g色素3II群0.199g色素4III群0.16g色素6IV群0.19g色素7IV群0.15g色素12V群0.2gこの液晶組成物7を用いて上記の方法により素子を3素子作製して、二色比を計3回測定し、そのうちの値が近いものの2つの値の平均値を表-2に示した。[比較例2]比較例1の二色性色素組成物5と同じ配合比で調製した二色性色素組成物8を用いた以外実施例1と同様にして液晶組成物8を調製したこの液晶組成物8を用いて上記の方法により素子を3素子作製して、二色比を計3回測定し、そのうちの値が近いものの2つの値の平均値を表-2に示した。表―2より、実施例5,6の色素組成物が400nm~650nmの波長域にわたって高い二色比を示すことが分かった。中でも、特に重要な可視光波長域500nm~650nmにおいて、高い二色比155以上を示した。また、実施例6は700nmでも高い二色比を示しており、400nm~700nmの可視光波長全域にわたって高い二色比を示している。一方、比較例2の色素組成物は、550nm~650nmでの二色比が、実施例5,6に比べて明らかに低いことが分かった。"